(57)【特許請求の範囲】
【請求項１】
ポリシロキサンのシロキサン単位のケイ素原子と結合した、＝ＮＣＯ（ＣＨＲ）n ＯＨ基（式中、Ｒは水素原子又はアルキル基を表し、ｎは２〜７の範囲の値を有する。）を有する、粘度安定性アミド官能性ポリシロキサンの製造方法であって、その方法が以下の工程からなることを特徴とする前記方法：
ｉ）一般式Ｒ２ ｑ'（ＨＲ４ ＮＲ"）ｒ'ＳｉＯ（４−（ｑ'＋ｒ'））／２ によるシロキサン単位を１又はそれ以上有し、中間体の残りの単位が一般式Ｒ２ ｑ ＳｉＯ（４−ｑ）／２ である（式中、Ｒ２ は、ヒドロキシル基、炭素原子を８つまで有する一価の炭化水素基Ｒ’、ＯＲ’基又はＣＯＲ’基であり、Ｒ４ は、水素原子、炭素原子を１〜２０有するアルキル基、アルケニル基又はアリル基を表し、Ｒ”は、炭素鎖中に存在する窒素、酸素又は硫黄を有していてもよい二価の炭化水素基を表し、ｑは、値０、１、２又は３を有し、ｑ’は、値０、１又は２を有し、ｒ’は、値１又は２を有する。）、粘度安定性の中間のアミノ官能性ポリシロキサンを、縮合重合によって調製する工程、
ii）前記中間体、又は縮合重合によって中間体を製造するのに使用されるオルガノシリコン化合物に、一般式Ｒ１ ＯＨ（式中、Ｒ１ は置換又は未置換の、炭素原子４〜３０のアルキル基である。）のアルコール又は置換アルコールを添加する工程、及び、
iii）下記一般式のラクトンと、ii）から生じる粘度安定性の中間体ポリシロキサンを反応させる工程。
【化１】
0004116128.tif 000008
（式中、Ｒ及びｎは、上記に定義したとおりである。）
【請求項２】
Ｒ１ が、直鎖状及び分岐状アルキル基、シクロアルキル基、アミノアルキル基、アルコキシアルキル基又はポリオキシアルキレンアルキル基から選択される、請求項１に記載の方法。
【請求項３】
Ｒ１ が、ｎ−ブチル、イソ−ブチル、ペンチル、ヘキシル、デシル、ドデシル、イソ−トリデシル、ステアリル、エイコシル、シクロヘキシル、アミノエチル、アミノプロピル、メチルアミノプロピル、アミノシクロヘキシル、メトキシエチル又はアルコキシ化されたポリエチロキシプロピルから選択されるか、又はＲ１ ＯＨが、ｎ−ヘキサノール、ｎ−デカノール、２−エチルヘキサノール、イソ−トリデカノール、イソステアリルアルコール又はヘキサノールアミンから選択される、請求項１又は２に記載の方法。
【請求項４】
アルコール又は置換アルコールが、縮合反応によって形成される中間のアミノ官能性ポリシロキサンの量を基準として、５〜７重量％の量存在する、請求項１ないし３のいずれか１項に記載の方法。
【請求項５】
粘度安定性アミド官能性ポリシロキサン中の＝ＮＣＯ（ＣＨＲ）n ＯＨ基が、ポリシロキサンのシロキサン単位のケイ素原子と結合している置換基−Ｒ”ＮＸＲ６ （式中、Ｒ”は、炭素鎖中に存在する窒素、酸素又は硫黄を有していてもよい二価の炭化水素基を表し、Ｒ６ は、水素原子、Ｘ基、炭素原子を１〜２０有するアルキル基、アルケニル基又はアリル基を表し、Ｘは、−ＣＯ（ＣＨＲ）n ＯＨ基（ｎは、２〜７の範囲の値を有する。））の一部である、請求項１ないし４のいずれか１項に記載の方法。
【請求項６】
Ｒ”ＮＸＲ６ が、一般式Ｒ”ＮＲ６ Ｒ'”ＮＸＲ６ によるものである（式中、それぞれのＲ６ は水素原子であり、それぞれのＲ”は、−（ＣＨ２）３−、−（ＣＨ２）４−、又は、−ＣＨ２ＣＨ（ＣＨ３）ＣＨ２−基であり、それぞれのＲ'”は、−（ＣＨ２）２−基である）請求項５に記載の方法。
【請求項７】
粘度安定性アミド官能性ポリシロキサンが、下記一般式のものである、請求項１ないし６のいずれか１項に記載の方法。
【化２】
0004116128.tif 000009
（式中、Ｒ２ 基の８０％以上がメチル基であり、末端のケイ素原子に結合しているそれぞれのＲ２ は、独立にメチル基、ヒドロキシル又は他の加水分解性基、及び炭素原子４〜３０の置換又は未置換のアルキル基から選択されることができ、ｘは２０〜１５００の平均値を有し、ｙは０〜５０の平均値を有し、かつ、ｚは１〜５０の平均値を有する。）
【請求項８】
比ｙ：ｚが、１：４〜４：１の範囲である、請求項７に記載の方法。
【発明の詳細な説明】
【０００１】
【発明の属する技術分野】
本発明は、シロキサン重合体、特にアミド官能性シロキサン重合体の安定化方法に関するものである。
【０００２】
【従来の技術】
所望の特性を繊維質物質に与えるために、ポリシロキサンを用いて繊維質物質を処理することは知られている。例えば、撥水性、潤滑性を与え、耐皺性を高めるために、織物はポリシロキサンを用いて処理され得る。アミノ置換ポリシロキサンを用いた同様の処理よりも、高いレベルの柔軟性を与え、処理された繊維に黄化を与える傾向を低くするために、アミド官能性ポリシロキサンからなる水性エマルジョン又はディスパージョンを用いて、織物を処理する提案がなされている。
ラクトンとアミノ置換基を有するシリコーン系化合物との反応によって、アミド官能性ポリシロキサンを調製することが知られている（欧州公開特許第０３４２８３０号参照）。この反応のための、アミノ置換基を有するシリコーン系化合物は通常、１又はそれ以上のヒドロキシポリシロキサンからなる前駆体と、加水分解性アミノシランから、縮合重合によって、多くの場合は縮合触媒の存在下で調製される。
【０００３】
【発明が解決しようとする課題】
縮合重合によって製造されるシロキサン重合体は、製造プロセスの終わりに、触媒を不活性化又は除去された時でさえも、反応し続ける傾向がある。これは、縮合重合によって調製される多くの異なるシロキサン重合体で事実であり、特に反応性の置換基を有するシロキサンで事実であり、アミン又はアミド官能性置換基を有するシリコーン系物質で最も明らかに見られる。この連続した反応により通常、時間がたつにつれて粘度が増加し、最終のアミド官能性ポリシロキサン生成物を、製造しにくく、また織物の処理の取扱が難しく、使用しにくくなり得る。
【０００４】
【課題を解決するための手段】
我々はここで、本明細書中で安定化させるアルコールと呼ばれている、或るアルコール又は置換アルコールを中間のアミノ官能性ポリシロキサンの調製中に使用することによって、アミノ官能性ポリシロキサンから調製されたアミド官能性ポリシロキサンの粘度が安定化され得ることを見出した。
【０００５】
本発明によると、ポリシロキサンのシロキサン単位のケイ素原子と結合した、＝ＮＣＯ（ＣＨＲ）n ＯＨ基（式中、Ｒは水素原子又はアルキル基を表し、ｎは２〜７の範囲の値を有する。）を有する、粘度安定性アミド官能性ポリシロキサンの製造方法が提供され、この方法は、以下の工程からなる。
ｉ）一般式Ｒ2 q'（ＨＲ4 ＮＲ"）r'ＳｉＯ(4-(q'+r'))/2 によるシロキサン単位を１又はそれ以上有し、中間体の残りの単位が一般式Ｒ2 q ＳｉＯ(4-q)/2 である（式中、Ｒ2 は、ヒドロキシル基、炭素原子を８つまで有する一価の炭化水素基Ｒ’、ＯＲ’基又はＣＯＲ’基であり、Ｒ4 は、水素原子、炭素原子を１〜２０有するアルキル基、アルケニル基又はアリル基を表し、Ｒ”は、炭素鎖中に存在する窒素、酸素又は硫黄を有していてもよい二価の炭化水素基を表し、ｑは、値０、１、２又は３を有し、ｑ’は、値０、１又は２を有し、ｒ’は、値１又は２を有する。）、粘度安定性の中間のアミノ官能性ポリシロキサンを、縮合重合によって調製する工程、
ii）前記中間体、又は縮合重合によって中間体を製造するのに使用されるオルガノシリコン化合物に、一般式Ｒ1 ＯＨ（式中、Ｒ1 は置換又は未置換の、炭素原子４〜３０のアルキル基である。）のアルコール又は置換アルコールを添加する工程、及び、
iii）下記一般式のラクトンと、ii）から生じる粘度安定性の中間体ポリシロキサンを反応させる工程。
【０００６】
【化３】
0004116128.tif 000002
【０００７】
（式中、Ｒ及びｎは、上記に定義したとおりである。）
【０００８】
【発明の実施の形態】
上記の工程ｉ）及びii）は、同時に行われてもよいし、工程ii）を、工程ｉ）に続いて行ってもよい。工程ｉ）及びii）を同時に行うのが好ましい。
アミド官能性の粘度安定性ポリシロキサンの２５℃での粘度が、５０〜８０００ｍｍ2／ｓであるのが好ましい。
【０００９】
本発明による方法は、縮合重合によって製造される中間のアミノ官能性ポリシロキサンを、安定化させるアルコールと混合し、それらを共に貯蔵することによってなし遂げられてもよい。しかしながら、安定化させるアルコールを、重合プロセスの前又はその間に、縮合重合によって中間体を形成させるために使用されるオルガノシリコン化合物に添加するのがより好ましい。後者の方が最終のアミド官能性ポリシロキサンの粘度が、時間がたってもより安定であるので、安定化させるアルコールを重合反応が完了した後にアミノ官能性中間体と単に混合する場合よりも好ましいが、しかしながら、前者の場合でもその安定化は、安定化させるアルコールを使用せずに調製されたポリシロキサンと比較して、やはり実質的に改良される。
【００１０】
本発明による方法は、安定化させるアルコールの使用からなる。適するアルコールは、一般式Ｒ1ＯＨ（式中、Ｒ1 は置換又は未置換の、炭素原子４〜３０のアルキル基である。）のアルコールである。置換されたアルキル基は、好ましくはアミノ、エポキシ又はエーテル官能基から選択される官能基の炭素原子の１つの上で置換されたアルキル基である。適するＲ1 基の例としては、直鎖状及び分岐状アルキル基、シクロアルキル基、アミノアルキル基、アルコキシアルキル基又はポリオキシアルキレンアルキル基、例えばｎ−ブチル、イソ−ブチル、ペンチル、ヘキシル、デシル、ドデシル、トリデシル、ステアリル、エイコシル、シクロヘキシル、アミノエチル、アミノプロピル、メチルアミノプロピル、アミノシクロヘキシル、メトキシエチル及びアルコキシ化されたポリエチロキシプロピル等が挙げられる。
【００１１】
Ｒ1 基が、直鎖状又は分岐状アルキル基若しくはアミノアルキル基であるのが好ましく、より好ましくは炭素原子を６〜２０有する直鎖状又は分岐状アルキル基、例えばヘキシルであり、最も好ましくは炭素原子を８〜１８有する、例えば２−エチルヘキシル、イソトリデシル又はイソステアリルである。特に有用な安定化させるアルコールは、ｎ−ヘキサノール、ｎ−デカノール、２−エチルヘキサノール、イソトリデカノール、イソステアリルアルコール及びヘキサノールアミンである。工程ｉ）の反応は、昇温下、少なくとも縮合反応の副生成物即ち水及び／又は低級アルコールが蒸発するのに十分な温度、例えば５０〜１２０℃、より好ましくは６０〜１００℃で行われるのが好ましい。より揮発性の縮合副生成物を取り除くための除去は、減圧を使用することによって助けられ得り、従って安定化させるアルコールのシロキサン重合体への反応を促進させる。
【００１２】
本発明の方法で使用されるアルコールの量は、縮合重合によって形成される中間のアミノ官能性ポリシロキサンの量を基準として、０．１〜１５重量％と変わり得る。安定化させるアルコールを縮合重合によって形成される中間のアミノ官能性ポリシロキサンと混合する方法においては、安定化させるアルコールの量は、中間のアミノ官能性ポリシロキサンの重量を基準として、０．１〜８％であるのが好ましいが、一方安定化させるアルコールを縮合反応の前に前駆体と混合する方法においては、量は２〜１２％であるのが好ましい。より高い量は可能ではあるが、いかなる更なる利点をももたらさない。安定化させるアルコールが存在しない縮合重合によって得られる中間のポリシロキサン中に存在するであろう、加水分解性基の数に対するアルコール性ヒドロキシル基が、約１／１のモル比又はその僅かに過剰量与える、安定化させるアルコールの量を添加することが目的である。高めの分子量のアルコールをアルコール性ヒドロキシル基を同数与えるために使用する場合、高めの重量レベルの安定化させるアルコールが必要である、例えばアルコールがイソトリデカノールの場合、添加される量は５．０〜７．０％であるのが好ましいということになる。
【００１３】
中間のアミノ官能性ポリシロキサンは、１又はそれ以上のヒドロキシポリシロキサン及び加水分解性アミノシランからなる前駆体から調製されることができ、アルコキシシランが一般に好ましい。適するヒドロキシポリシロキサンとしては、少なくとも主として炭素原子を８つまで有するアルキル基である、有機基を有するもの等が挙げられる。中間のアミノ官能性ポリシロキサンを調製する際、中間のアミノ官能性ポリシロキサンのための前駆体の中で、所望の連鎖分岐度を与え得るシリコーン系物質を使用し得る。適する物質はシランＲ3Ａ3Ｓｉ及びＡ4 Ｓｉ（式中、Ｒ3 は、炭素原子を８つまで有する一価の炭化水素基を表し、Ａは、ヒドロキシル基又は他の加水分解性基、例えばアルコキシ基（例えばメトキシ）を表す。）である。中間のアミノ官能性ポリシロキサンは、適当な構造及び分子量の選択されたオルガノシリコン化合物を用いて、縮合及び／又は平衡させられ得る。望ましくは、中間のアミノ官能性ポリシロキサンは、大部分が一般式Ｒ2 q ＳｉＯ(4-q)/2 のシロキサン単位であり、少部分が一般式Ｒ2 q'（ＨＲ4 ＮＲ"）r'ＳｉＯ(4-(q'+r'))/2 のシロキサン単位である（式中、Ｒ2 、Ｒ”、Ｒ4、ｑ’及びｒ’は前記したとおりである。）。
【００１４】
好ましい物質は、Ｒ”が、Ｒ'”（ＮＲ5 Ｒ'”）s （式中、Ｒ'”は二価の炭化水素基を表し、Ｒ5  はＲ4 基であり、ｓは０〜４の範囲の値を有する、より好ましくは１又は２である。）を表すものである。適するＲ"’基の例としては、−（ＣＨ2）2−、−（ＣＨ2）3−、−（ＣＨ2）4−、及び、−ＣＨ2 ＣＨ（ＣＨ3）ＣＨ2−等が挙げられる。効果をもたらすアミノ基を含有する置換基Ｒ”ＮＲ4 Ｈとしては、−（ＣＨ2）3 ＮＨ2 、−（ＣＨ2）3 ＮＨＣＨ2 ＣＨ2 ＮＨ2 、−ＣＨ2 ＣＨ（ＣＨ3）ＣＨ2 ＮＨＣＨ2 ＣＨ2 ＮＨ2 、及び、−（ＣＨ2）3 −ＮＨＣＨ2 ＣＨ2 ＮＨＣＨ2 ＣＨ2 ＮＨ2 等が挙げられる。好ましい中間のアミノ官能性ポリシロキサンは、Ｒ2 基が低級アルキル基例えばメチル基、若しくは、フェニル基であり、かつ、１分子当たり２又はそれ以上のアミノシロキサン単位を有するものである。
最も好ましいものは、Ｒ2 基の少なくとも８０％がメチル基であるものである。
本発明において使用されるラクトンは、下記一般式によって表される。
【００１５】
【化４】
0004116128.tif 000003
【００１６】
（式中、Ｒは水素原子又はアルキル基、例えばラクトンがヒドロキシ酸から誘導される際に存在し得るような、炭素原子を７つまで有するアルキル基を表し、ｎは２〜７の範囲の値を有する。）
好ましいラクトンは、それぞれのＲが水素原子を表し、ｎが３、４、５又は６を有するものであり、例えば全てのＲが水素原子であるブチロラクトン及びイプシロンカプロラクトンである。最も好ましいラクトンは、ブチロラクトンである。
【００１７】
最終のアミド官能性ポリシロキサンを形成させるための、ラクトンと中間のアミノ官能性ポリシロキサンとの反応は、例えば反応物を一緒に加熱することによって、任意には水性エマルジョン中又は溶液中で、例えばメチルエチルケトン、トルエン又はエタノール中で還流下、又は好ましくはラクトンと中間のアミノ官能性ポリシロキサンを周囲温度で激しく混合することによって、様々な条件下で行われ得る。使用される反応物の割合は、中間のポリシロキサン中の所望の割合のアミノ基が、アミド基に変換されるように、選択され得る。例えば、最初のアミノ基の２０〜８０％が、ラクトンとの反応によって変性させられるのは確実であろう。
【００１８】
本発明の方法によって調製される粘度安定性アミド官能性ポリシロキサンは、＝ＮＣＯ（ＣＨＲ）n ＯＨ基を有するポリシロキサンであり、それは、上記に定義した二価の結合Ｒ”によって、ポリシロキサンのシロキサン単位のケイ素原子と結合している、置換基−Ｒ”ＮＸＲ6  の一部を形成しているのが好ましい（式中、Ｘは、−ＣＯ（ＣＨＲ）n ＯＨ基を表し、Ｒ6  は、水素原子、Ｘ基、炭素原子を１〜２０有するアルキル基、アルケニル基又はアリル基を表す。）。Ｒが水素原子を表し、ｎが、３、４、５又は６を有するのが好ましい。好ましい物質は、Ｒ”が二価の炭化水素基又はＲ"'（ＮＲ’Ｒ"'）s （式中、Ｒ"’は二価の炭化水素基を表し、ｓは１〜４の範囲の値を有し、より好ましくは１又は２である。）であるものである。
好ましいＲ”ＮＸＲ6 基は、下記一般式によるものである。
【００１９】
【化５】
0004116128.tif 000004
【００２０】
（式中、Ｒ"’は、−（ＣＨ2）2−、−（ＣＨ2）3−、−（ＣＨ2）4−、及び、−ＣＨ2 ＣＨ（ＣＨ3）ＣＨ2−から選択され、Ｒ6 は、水素原子を表す。）
本発明によって調製される、好ましい粘度安定性アミド官能性ポリシロキサンには、上記に定義したとおりの、Ｒ”ＮＲ4 Ｈ基を有するシロキサン単位と、Ｒ”ＮＲ4 Ｈ基を持たないシロキサン単位の両方があり、また、上記に定義したとおりの一般式Ｒ2 q ＳｉＯ(4-q)/2 によるシロキサン単位を９０％以上、適切には９５％以上、好ましくは９７〜９９％有し得る。望む場合には、本発明によるポリシロキサンはまた、他の置換基、例えばオキシアルキレングリコール基を有する１又はそれ以上のシロキサン単位からなってもよい。Ｒ2 は、アルキル基であるのが好ましく、最も好ましくはメチル基である。
【００２１】
本発明によって調製される好ましいポリシロキサンは、少なくとも実質的に直鎖状の物質であり、最も好ましくは、下記一般式によるものである。
【００２２】
【化６】
0004116128.tif 000005
【００２３】
（式中、Ｒ2 基の８０％以上がメチル基であり、末端のケイ素原子に結合しているそれぞれのＲ2 は、独立にメチル基、ヒドロキシル又は他の加水分解性基、及び、炭素原子４〜３０の置換又は未置換のアルキル基から選択され得り、ｘは２０〜１５００の平均値を有し、ｙは０〜５０の平均値を有し、かつ、ｚは１〜５０の平均値を有する。）
比ｙ：ｚが、１：４〜４：１の範囲であり、比ｚ：ｘが５：１００未満であるのがより好ましい。
【００２４】
本発明の方法の粘度安定性アミド官能性ポリシロキサンは、安定化させるアルコールを用いずに同じ出発原料から製造される対応する重合体よりも、低めでより安定な粘度を有するシロキサン重合体である。粘度は、不定時間実質的に一定を保ち得るが、安定化させるアルコールを使用しない場合と比較して非常に遅い速度ではあるが、増加し続けそうである。従って、生成物の保存寿命が増加することとなる。
【００２５】
本発明の方法によって得られるポリシロキサンは、均一な液体組成物又はエマルジョンとして提供され得る。本発明の方法の生成物は、純粋なポリシロキサンからなってもよいし、反応混合物及び／又は副生成物からの未反応の成分との混合物からなってもよい。反応生成物は実質的に、純粋なポリシロキサンからなるのが好ましく、安定化させるアルコールは、プロセス中で大部分使い切られている。
粘度安定性アミド官能性ポリシロキサンからなるエマルジョンは、標準の乳化技術に従って提供されることができ、マクロエマルジョンであっても、ミクロエマルジョンであってもよい。
【００２６】
本発明の方法の生成物からなる組成物は、多くの用途、例えば様々な基体へのコーティング又は仕上げとして有用である。それらは、溶液又はエマルジョンとして配合されることができ、それらを塗工する基体上で架橋するように配合され得る。例えば、それらは、他の成分例えばポリジメチルシロキサンとの混合物として、若しくは、コーティング又は仕上げに通常使用される物質との混合物として使用され得る。アミド官能性ポリシロキサンは、繊維特には天然繊維、例えば綿の繊維からなるか綿の繊維が混ざっている、新しい又は新たに洗濯された織物の処理に効力があり、それは他の繊維例えばポリエステルと混合されて、アミノ有機官能性基のみを有する対応するポリシロキサンを用いた同様の処理よりも、処理された繊維に柔らかい優れた手触り又は感触を与え、黄化を少なくする仕上げを提供し得る。
【００２７】
本発明の方法によって調製される、アミド置換されたシロキサンと最初のアミノ置換されたシロキサン単位の両方を有する、これらのポリシロキサンは、繊維特には天然繊維、例えば綿の繊維が混ざっている織物の処理に使用されて、柔軟性、白さ及び耐久性が所望に混ざった仕上げを提供し得る。適当なラクトン及びアミノ官能性ポリシロキサンからの、本発明の方法によるアミド官能性ポリシロキサンの調製は、反応中に望ましくない副生成物が放出されないので、特に有用である。
本発明の実施態様をここで、実施例として詳細に説明する。
【００２８】
【実施例】
（比較例）
オクタメチルトリシロキサン末端ブロック剤１１．６ｇ、環状ジメチルシロキサン１４２０ｇ、Ｎ−（３−（ジメトキシメチルシリル）−２−メチルプロピル）−１，２−エタンジアミン６８．３ｇ、及び、触媒を含有する水酸化カリウム７．５ｇを、フラスコに添加して、窒素下で攪拌しながら、１４０℃まで加熱した。
５時間後、生成物を冷却させ、その後氷酢酸１．２３ｇを、触媒を中和させるために添加した。生成物を６０℃で１時間加熱し、次いで冷却し、濾過して、近似一般式Ｍｅ3 ＳｉＯ（Ｍｅ2 ＳｉＯ）98（ＭｅＱＳｉＯ）2 ＳｉＭｅ3 （式中、ＱはＣＨ2 ＣＨＭｅＣＨ2 ＮＨ（ＣＨ2）2 ＮＨ2 基を表す。）を有し、粘度９５８ｍＰａ．ｓの、アミノ官能性ポリシロキサンを製造した。
【００２９】
異なる粘度を有する幾つかのアミノ官能性ポリシロキサンは、このように製造された。
それぞれのアミノ官能性ポリシロキサンを、下記式によって計算される、使用されるアミノ官能性ポリシロキサンの量及び窒素含量に依存する量のγ−ブチロラクトンと、周囲温度下で激しく混合した。：
ラクトンの重量＝アミン重合体の重量×％Ｎ／１００×１／２８×８６
（式中、Ｎは窒素含量である。）
【００３０】
それぞれの生成物であるアミド官能性ポリシロキサンの粘度を即座に測定し、その結果を下記表１に示すが、表中で、それぞれのアミド官能性ポリシロキサンの粘度値は、それから誘導されるアミノ官能性ポリシロキサンの粘度値と比較され得る。
【００３１】
【表１】
0004116128.tif 000006
【００３２】
（実施例）
近似一般式ＨＯ−（Ｍｅ2 ＳｉＯ）40−ＯＨのポリシロキサン、エチレンジアミノシロキサン、イソトリデカノール及び水酸化バリウム／オルトリン酸ナトリウム二元触媒を、反応容器に添加し、還流条件下、８５℃で２時間加熱した。次いで、容器の圧力を徐々に２００ｍＢａｒまで減圧し、反応の進行を監視するために一定の間隔で等分しながら、反応を４．５時間連続させた。反応の終盤に、真空を解放して、室温まで放冷した。
【００３３】
得られた重合体を、上記比較例の式によって計算される量のγ−ブチロラクトンと、周囲温度下で激しく混合して、アミド官能性ポリシロキサン生成物を得た。
下記の表２に示されるとおりの、異なる量のイソトリデカノール及び異なる量のγ−ブチロラクトンを使用することによって、この方法に従って、幾つかの異なるアミド官能性ポリシロキサンを製造した。
それぞれの生成物であるアミド官能性ポリシロキサンの粘度を、１週間後と８週間後に測定し、それらが製造される中間のアミノ官能性ポリシロキサンの粘度と共に、その結果を下記表２に示す。
【００３４】
【表２】
0004116128.tif 000007
【００３５】
表１及び２の結果の比較から、アミノ官能性ポリシロキサンを調製するために、反応混合物中に安定化させるアルコールとしてイソトリデカノールを含んでいない場合、得られるアミド官能性ポリシロキサンの粘度は、イソトリデカノールを含有している場合と比較して非常に高いということが、明らかに示されている。その上、表２の結果は、後者の生成物の粘度が前者よりも非常に低いばかりでなく、それらは２週間後もそのまま保持することを示している。